(57)【要約】【課題】バット繊維層を支持するベース層を、１方向に延在する糸のみを配列した糸層で構成する場合に、通気度及び空隙率の過度の低下や上昇を招くことなく、製造工程で糸層の形態を安定に保持して効率良く製造することができるようにする。【解決手段】ベース層２が、１方向に延在する糸５のみを配列してなる糸層６に、その形態を保持する不織シート７を積層したベース材８で構成され、不織シートが、所定の温度で溶融可能な樹脂材料を含む低融点繊維と所定の溶媒に溶解可能な樹脂材料を含む溶解性繊維とを混綿したものからなり、低融点繊維を加熱溶融させて糸層と不織シートとが固着されると共に、ニードリング工程の後に溶解性繊維が溶媒中に溶出して除去されたものとする。【選択図】図１
2010159519.tif 000002
【特許請求の範囲】
【請求項１】
１方向に延在する糸のみを配列してなる糸層を有するベース層にニードリングによりバット繊維層を一体化させた製紙用フェルトであって、
前記ベース層が、前記糸層に、その形態を保持する不織シートを積層したベース材で構成され、前記不織シートが、所定の温度で溶融可能な樹脂材料を含む低融点繊維と所定の溶媒に溶解可能な樹脂材料を含む溶解性繊維とを混綿したものからなり、前記低融点繊維を加熱溶融させて前記糸層と不織シートとが固着されると共に、ニードリング工程の後に前記溶解性繊維が前記溶媒中に溶出して除去されたことを特徴とする製紙用フェルト。
【請求項２】
前記溶解性繊維が、所定の溶媒に溶解可能で且つ所定の温度で溶融可能な樹脂材料を含むことを特徴とする請求項１に記載の製紙用フェルト。
【請求項３】
前記糸層の糸が、扁平な断面をなすモノフィラメント糸からなり、この糸をその長径方向に配列して前記糸層が形成されたことを特徴とする請求項１若しくは請求項２に記載の製紙用フェルト。
【請求項４】
前記ベース材が、前記糸層を中心にしてその製紙面側及び走行面側の両方に前記不織シートが積層された構造をなすことを特徴とする請求項１乃至請求項３のいずれかに記載の製紙用フェルト。
【請求項５】
前記ベース層が、前記ベース材の製紙面側及び走行面側のいずれか一方あるいは両方に織布が積層された構造をなすことを特徴とする請求項１乃至請求項４のいずれかに記載の製紙用フェルト。
【請求項６】
前記ベース材が、幅狭な帯状に形成され、らせん状に巻くことで所要の製作幅をなす無端状に形成されたことを特徴とする請求項１乃至請求項５のいずれかに記載の製紙用フェルト。
【請求項７】
１方向に延在する糸のみを配列してなる糸層を有するベース層にニードリングによりバット繊維層を一体化させた製紙用フェルトの製造方法であって、
１方向に延在する糸を配列して前記糸層を形成すると共に、その形態を保持するために、所定の温度で溶融可能な樹脂材料を含む低融点繊維と所定の溶媒に溶解可能な樹脂材料を含む溶解性繊維とを混綿した不織シートを前記糸層に積層した上で、前記低融点繊維を加熱溶融させて前記糸層と不織シートとを固着し、
これにより得られたベース材にバット繊維層を一体化するニードリングを行った後に、前記溶解性繊維を前記溶媒中に溶出させて除去することを特徴とする製紙用フェルトの製造方法。
【発明の詳細な説明】
【技術分野】
【０００１】
本発明は、１方向に延在する糸のみを配列してなる糸層を有するベース層にニードリングによりバット繊維層を一体化させた製紙用フェルト及びその製造方法に関する。
【背景技術】
【０００２】
製紙用フェルトにおいては、バット繊維層を支持するベース層に織物を用いることが一般的であるが、特に経糸がモノフィラメント糸からなる場合、経糸が緯糸に絡み合って屈曲するナックル部に対応して、プレスロールによる加圧時に圧力が高い部分が発生して、圧力斑、いわゆるナックルマークが紙に現れ、また経糸に沿った筋状の圧力斑、いわゆる経糸マークが紙に現れて、紙の表面性を低下させる要因となる。
【０００３】
そこで、このようなナックルマークや経糸マークを抑制するため、ベース層に、１方向に延在する糸のみを配列した糸層で構成されたベース材を用いたものが知られている（特許文献１・２）。これによると、フェルトの表面の平滑性を向上させて、表面性に優れた紙の抄造が可能になる上に、高価な織機を用いて織布を製織する必要がなくなり、製造コストを削減することができる。
【０００４】
しかしながら、１方向に延在する糸のみを配列しただけでは、糸を相互に固定するものがないため、糸層としての形態を維持することができず、効率の良い製造を行う上で、糸層の形態を維持することが重要な課題となる。特に、ニードリング工程の後はバット繊維層の繊維が糸層の糸に絡み付くことで糸層の形態が崩れることはないため、ニードルマシンに掛け入れるまで、糸層の糸を一体化して糸層の形態を維持することが必要になる。
【０００５】
そこで、糸層の形態を保持するため、ホットメルト樹脂を糸層に塗布して糸層の糸を相互に結合するようにしたもの（特許文献３）や、水溶性樹脂で糸や密実なシートあるいは不織シートを形成して、その溶解した樹脂材料の接着力で糸層の糸を相互に結合するようにしたもの（特許文献４・５・６）や、糸層の糸をホットメルト樹脂や接着剤で不織シートに結合するようにしたもの（特許文献７）が知られている。
【先行技術文献】
【特許文献】
【０００６】
【特許文献１】特公昭４６−３３１５号公報
【特許文献２】特許第４０８１２９３号公報
【特許文献３】特許第３２７２２８２号公報
【特許文献４】特公昭４６−３８６２４号公報
【特許文献５】特公昭５２−３６１６１号公報
【特許文献６】特許第４０８１３２１号公報
【特許文献７】特表平０３−５０１３７４号公報
【発明の概要】
【発明が解決しようとする課題】
【０００７】
しかるに、ホットメルト樹脂や接着剤を用いた手法では、フェルト内にホットメルト樹脂や接着剤が残存することで、通気度及び空隙率が過度に低下することがある。一方、水溶性樹脂を用いた手法では、水溶性樹脂が除去された後に空隙が残されるため、通気度及び空隙率が過度に高くなる場合がある。
【０００８】
このような通気度及び空隙率の過度の低下や上昇は、フェルトの搾水能力に影響を及ぼし、抄造される紙の品質の低下をもたらすおそれがあり、望ましくない。また、通気度及び空隙率の過度の低下は、汚れ、すなわち夾雑物の蓄積が顕著になる不具合を招き、一方、この通気度及び空隙率の過度の上昇は、湿紙に圧力がかからなくなるため、搾水性が悪くなり、不織シートを介して水が移動しやすくなるため、湿紙からフェルトに移動した水が再度湿紙に戻る再湿現象が顕著になる不具合を招き、望ましくない。
【０００９】
本発明は、このような従来技術の問題点を解消するべく案出されたものであり、その主な目的は、バット繊維層を支持するベース層を、１方向に延在する糸のみを配列した糸層で構成する場合に、通気度及び空隙率の過度の低下や上昇を招くことなく、製造工程で糸層の形態を安定に保持して効率良く製造することができるように構成された製紙用フェルト及びその製造方法を提供することにある。
【課題を解決するための手段】
【００１０】
このような課題を解決するために、本発明による製紙用フェルトは、請求項１に示すとおり、１方向に延在する糸のみを配列してなる糸層を有するベース層にニードリングによりバット繊維層を一体化させた製紙用フェルトであって、前記ベース層が、前記糸層に、その形態を保持する不織シートを積層したベース材で構成され、前記不織シートが、所定の温度で溶融可能な樹脂材料を含む低融点繊維と所定の溶媒に溶解可能な樹脂材料を含む溶解性繊維とを混綿したものからなり、前記低融点繊維を加熱溶融させて前記糸層と不織シートとが固着されると共に、ニードリング工程の後に前記溶解性繊維が前記溶媒中に溶出して除去されたものとした。
【００１１】
これによると、不織シート内の低融点繊維の溶融により糸層と不織シートとが固着されるため、糸層の形態を安定に保持することができる。そして、最終的に溶解性繊維が除去されて、不織シート内に適度な空隙が形成されることで、通気度及び空隙率が過度に低下することを避けることができ、また、フェルト内に低融点繊維が適度に残存することで、通気度及び空隙率が過度に高くなる避けることができる。
【００１２】
この場合、低融点繊維と溶解性繊維との配合割合（混綿比率）を変えることにより、通気度及び空隙率を任意に調整することができ、目的に応じた最適な特性を有するフェルトを簡単に製作することができる。例えば、溶解性繊維の割合を増やすことで、通気度及び空隙率が高くなり、汚れを防止する効果が得られ、逆に溶解性繊維の割合を減らせば、再湿現象を抑制する効果が得られる。
【００１３】
特に、低融点繊維は、高融点樹脂と低融点樹脂とを含む複合繊維であると良い。これによると、加熱処理により溶融した低融点樹脂が、溶融しない高融点樹脂により保持されるため、溶融した低融点樹脂で空隙が塞がれることを避けることができる。
【００１４】
また、溶解性繊維は、取り扱い易さの観点から水溶性高分子材料からなるものが好適であり、ニードリング工程の後に行われる洗浄工程で溶解性繊維を洗浄水中に溶出させて除去するようにすると良い。また、溶解性繊維は、有機溶剤に溶解可能な高分子材料からなるものも可能であり、有機溶剤には、フェルトの構成材料（ポリアミドや羊毛など）に対して化学的に安定で脆化などの悪影響を与えないものを採用する。
【００１５】
なお、糸層は、ベース層内に１層のみ有する構成の他、ベース層内に複数層有する構成も可能である。１層の場合には、丈方向の引張荷重に対して所要の強度を確保する上で、糸層の糸が丈方向に延在する構成とすることが好ましい。また、複数層の場合には、１層を糸が丈方向に延在する構成とし、別の層を糸が幅方向に延在する構成とすると良く、これにより寸法安定性に優れたフェルトを得ることができる。
【００１６】
前記製紙用フェルトにおいては、請求項２に示すとおり、前記溶解性繊維が、所定の溶媒に溶解可能で且つ所定の温度で溶融可能な樹脂材料を含む構成とすることができる。
【００１７】
これによると、溶解性繊維が、低融点繊維と同様に、糸層と不織シートとを固着して糸層の形態を保持する機能を有するものとなるため、糸層の形態を保持する効果をより一層高めることができる。このような特性を有する樹脂材料としては、例えばＰＶＡ（ポリビニルアルコール）が好適である。
【００１８】
この場合、ニードリング工程の後に溶解性繊維が除去されることで、溶解性繊維による糸層の形態を保持する機能は消失するが、ニードリング工程の後はバット繊維層の繊維が糸層の糸に絡み付いて糸層の形態を保持することから、不織シート内の溶解性繊維の有無に関係なく、糸層の形態が崩れることはない。
【００１９】
前記製紙用フェルトにおいては、請求項３に示すとおり、前記糸層の糸が、扁平な断面をなすモノフィラメント糸からなり、この糸をその長径方向に配列して前記糸層が形成された構成とすることができる。
【００２０】
これによると、糸層の糸がその平らな面で不織シートに接するようになるため、両者の接触面積が増大して、糸層と不織シートとの固着強度を高めることができ、糸層の形態を保持する効果をより一層高めることができる。また、糸層が薄い状態で安定するため、使用開始直後のフェルトの厚さ変化が小さく、早期に安定化するなじみ特性が向上する。
【００２１】
前記製紙用フェルトにおいては、請求項４に示すとおり、前記ベース材が、前記糸層を中心にしてその製紙面側及び走行面側の両方に前記不織シートが積層された構造をなす構成とすることができる。
【００２２】
これによると、糸層の糸が、製紙面側及び走行面側の両側で不織シートに支持されるため、糸層の形態を保持する効果をより一層高めることができる。
【００２３】
前記製紙用フェルトにおいては、請求項５に示すとおり、前記ベース層が、前記ベース材の製紙面側及び走行面側のいずれか一方あるいは両方に織布が積層された構造をなす構成とすることができる。
【００２４】
これによると、ベース材に織布が積層されるため、強度及び耐久性を高めることができる。特に、ベース材の製紙面側及び走行面側の両方に織布を積層すると、糸層の糸にモノフィラメント糸を用いた場合に、使用中にフェルトが揉まれることで糸が抜け出す現象、いわゆる糸抜けを発生し難くすることができる。
【００２５】
前記製紙用フェルトにおいては、請求項６に示すとおり、前記ベース材が、幅狭な帯状に形成され、らせん状に巻くことで所要の製作幅をなす無端状に形成された構成とすることができる。
【００２６】
これによると、ベース材の製造装置が製作幅より狭い小型のもので済むため、製作が容易になる。
【００２７】
また、本発明による製紙用フェルトの製造方法は、請求項７に示すとおり、１方向に延在する糸のみを配列してなる糸層を有するベース層にニードリングによりバット繊維層を一体化させた製紙用フェルトの製造方法であって、１方向に延在する糸を配列して前記糸層を形成すると共に、その形態を保持するために、所定の温度で溶融可能な樹脂材料を含む低融点繊維と所定の溶媒に溶解可能な樹脂材料を含む溶解性繊維とを混綿した不織シートを前記糸層に積層した上で、前記低融点繊維を加熱溶融させて前記糸層と不織シートとを固着し、これにより得られたベース材にバット繊維層を一体化するニードリングを行った後に、前記溶解性繊維を前記溶媒中に溶出させて除去するものとした。
【００２８】
これによると、不織シート内の低融点繊維の溶融により糸層と不織シートとが固着されるため、糸層の形態を安定に保持することができる。そして、最終的に溶解性繊維が除去されて、不織シート内に適度な空隙が形成されることで、通気度や空隙率が過度に低下することを避けることができ、また、フェルト内に低融点繊維が適度に残存することで、通気度や空隙率が過度に高くなる避けることができる。
【発明の効果】
【００２９】
このように本発明によれば、不織シート内の低融点繊維の溶融により糸層と不織シートとが固着されるため、糸層の形態を安定に保持することができる。そして、最終的に溶解性繊維が除去されて、不織シート内に適度な空隙が形成されることで、通気度や空隙率が過度に低下することを避けることができ、また、フェルト内に低融点繊維が適度に残存することで、通気度や空隙率が過度に高くなる避けることができ、特に、この通気度や空隙率は、低融点繊維と溶解性繊維との配合割合を変えることで任意に調整することができるため、目的に応じた最適な特性を有するフェルトを簡単に製作することが可能になる。
【図面の簡単な説明】
【００３０】
【図１】本発明による製紙用フェルトの一例を示す幅方向の模式的な断面図である。
【図２】図１に示したフェルトの製作工程を示す幅方向の模式的な断面図である。
【図３】図１に示したベース層の製作の一例を示す模式的な平面図である。
【図４】本発明による製紙用フェルトの別の例を示す幅方向の模式的な断面図である。
【図５】本発明による製紙用フェルトの別の例を示す幅方向の模式的な断面図である。
【発明を実施するための形態】
【００３１】
以下、本発明の実施の形態を、図面を参照しながら説明する。
【００３２】
＜第１の実施形態＞
図１に示すように、フェルト１は、ベース層２に製紙面１ａ側（上側）及び走行面１ｂ側（下側）のバット繊維層３・４をニードリングにより積層一体化してなるものであり、ベース層２は、丈方向に延在する糸５のみを幅方向に配列してなる糸層６を備えたベース材８からなっている。
【００３３】
ベース材８は、糸層６に、その形態を保持する不織シート７を積層した構造をなしている。特にここでは、ベース材８が、糸層６を中心にしてその上側及び下側の両方に不織シート７を積層した構造をなしている。
【００３４】
不織シート７は、所定の温度で溶融可能な樹脂材料を含む低融点繊維と水（溶媒）に溶解可能な樹脂材料を含む水溶性繊維（溶解性繊維）とを混綿したものからなり、加熱処理により低融点繊維を加熱溶融させて糸層６と不織シート７とが固着されると共に、ニードリング工程の後に行われる水洗処理により水溶性繊維が洗浄水中に溶出して除去されるようになっている。
【００３５】
フェルト１を製作するにあたっては、図２に示すように、まず、１方向に延在する糸５を配列した糸層６に不織シート７を重ね合わせ、ついで、不織シート７内の低融点繊維が溶融する温度に加熱して、低融点繊維を溶融させて糸層６と不織シート７とを固着する。次に、得られたベース材８に、バット繊維層３・４を形成するバットを重ねてニードリングを行う。そして、得られたフェルトに水洗処理を行う。これにより、不織シート７内の水溶性繊維が洗浄水中に溶出して除去されて、フェルト１が完成する。
【００３６】
ここで、糸層６は、糸５を一対のロールにらせん状に巻き掛けることで形成すれば良く、ロールに保持された状態の糸層６に不織シート７を重ね合わせて、ドライヤーから熱風を吹き付けるなどの加熱処理を施すことで不織シート７内の低融点繊維が溶融して、糸層６と不織シート７とが一体化されたベース材８が得られる。このように、ベース材８は、製織する必要がなく、簡単に製造することができる。
【００３７】
図３に示す例では、ベース材８が、製作幅Ｗより狭い幅Ｗ０をなす帯状に形成されて、一対のロール２１・２２にらせん状に巻き掛けられ、幅方向の端の耳部を切除することにより、所要の製作幅Ｗの無端状に形成される。これにより、ベース材の製造装置が製作幅より狭い小型のもので済むため、製作が容易になる。
【００３８】
ところで、図１に示したように、糸層６の糸５は、扁平な断面、ここでは楕円形状の断面をなすモノフィラメント糸からなり、この糸５をその長径方向に並べて糸層６が形成される。これにより、糸層６の糸５がその平らな面で不織シート７に接するようになるため、両者の接触面積が増大して、糸層６と不織シート７との固着強度を高めることができ、糸層６の形態を維持する効果をより一層向上させることができる。また、糸層６が薄い状態で安定しているため、使用開始直後のフェルト１の厚さ変化が小さく、早期に安定化するなじみ特性が向上する。
【００３９】
なお、糸層６の糸５は、方形状の断面をなす構成も可能である。このような構成でも、糸層６の糸５と不織シート７との接触面積が増大して、糸層６と不織シート７との固着強度を高めることができる。
【００４０】
糸層６の糸５の材質については、耐摩耗性、圧縮回復性及び耐衝撃性に優れたポリアミドが好適であるが、この他にポリエステルなど種々の樹脂が可能である。また、糸５の太さについては、要求強度などに応じて適宜に設定すれば良いが、フェルト１の平滑性を確保する観点から、０．１０〜０．６０ｍｍ、好ましくは０．１２〜０．２８ｍｍとすると良い。
【００４１】
また、不織シート７を構成する低融点繊維は、高融点樹脂と低融点樹脂とを含む複合繊維であると良い。例えば、高融点材料からなる芯部と低融点材料からなる鞘部とで構成された芯鞘型繊維、繊維径の半分が高融点材料で、残りの半分が低融点材料でそれぞれ形成された並列型繊維、及び低融点材料からなる断面中に高融点材料が点在する海島型繊維などがある。これによると、加熱処理により溶融した低融点樹脂が、溶融しない高融点樹脂により保持されるため、溶融した低融点樹脂で空隙が塞がれることを避けることができる。
【００４２】
低融点繊維に用いられる低融点の熱可塑性の樹脂材料としては、例えば低融点ポリアミドがある。なお、低融点繊維は、非水溶性で、ニードリング工程の後の水洗処理により除去されることなく残存する。
【００４３】
一方、不織シート７を構成する水溶性繊維は、高融点で加熱処理により溶融しないものであっても良いが、水（溶媒）に溶解可能で、且つ低融点繊維と同様に所定の温度で溶融可能な樹脂材料を含むものとすると良い。これによると、水溶性繊維が、低融点繊維と同様に、糸層６と不織シート７とを固着して糸層６の形態を保持する機能を有するものとなるため、糸層６の形態を保持する効果をより一層高めることができる。このような特性を有する樹脂材料としては、例えばＰＶＡ（ポリビニルアルコール）が好適である。
【００４４】
この場合、ニードリング工程の後に水溶性繊維が除去されることで、水溶性繊維による糸層６の形態を保持する機能は消失するが、ニードリング工程の後はバット繊維層３・４の繊維が糸層６の糸５に絡み付いて糸層６の形態を保持することから、不織シート７内の水溶性繊維の有無に関係なく、糸層６の形態が崩れることはない。
【００４５】
以上のように構成されたフェルト１では、バット繊維層３・４を支持するベース層２が、１方向に延在する糸のみを配列してなる糸層６と不織シート７とで構成されるため、織布のようなナックル部がなく、製紙面１ａが高い平滑性を有するものとなるため、紙の表面性を高めることができる。そして、最終的に水溶性繊維が除去されることで、不織シート７内に適度な空隙が形成されるため、不織シート７に低融点繊維のみを使用した構成と比較して、通気度や空隙率を高くすることができる。
【００４６】
特に、不織シート７を構成する低融点繊維と水溶性繊維との配合割合（混綿比率）を変えることにより、通気度や空隙率を調整することができ、目的に応じた最適な特性を有するフェルト１を製作することができる。例えば、水溶性繊維の割合を増やすことで、通気度や空隙率が高くなり、汚れ、すなわち夾雑物の蓄積を防止する効果が得られ、逆に水溶性繊維の割合を減らせば、不織シート７を介して製紙面１ａ側に水が移動し難くなるため、湿紙からフェルト１に移動した水が再度湿紙に戻る再湿現象を抑制する効果が得られる。
【００４７】
また、不織シート７の製作にあたっては、低融点繊維と水溶性繊維とを混綿すれば良く、特殊な糸材は必要ないため、製造コストの増大を抑えることができる。
【００４８】
＜第２の実施形態＞
図４に示すフェルト４１においては、ベース層４２が、丈方向に延在する糸５のみを幅方向に配列してなる糸層４３を備えた第１のベース材４４と、幅方向に延在する糸５のみを丈方向に配列してなる糸層４５を備えた第２のベース材４６とを重ね合わせた構造をなしている。各ベース材４４・４６は、前記の例と同様に、糸層４３・４５の製紙面４１ａ側（上側）及び走行面４１ｂ側（下側）の両方に不織シート７を積層した構造となっている。
【００４９】
この構成では、糸５を丈方向に延在させた第１のベース材４４により、丈方向の引張荷重に対して所要の強度を確保することができ、さらに、糸５を幅方向に延在させた第２のベース材４６により、フェルト４１の寸法安定性を高めることができる。
【００５０】
なおここでは、ベース層４２が、２枚のベース材４４・４６を重ねた構造としたが、ベース材を３枚以上重ねた構造も可能である。また、ここでは各ベース材４４・４６で糸の方向が互いに異なる構成としたが、各ベース材で糸の方向が互いに同一となる構成も可能である。
【００５１】
＜第３の実施形態＞
図５に示すフェルト５１においては、ベース層５２が、糸層６を備えたベース材８を中心にしてその製紙面５１ａ側（上側）及び走行面５１ｂ側（下側）の両方に織布５３・５４を積層した構造をなしている。ベース材８は、前記の例と同様に、糸層６の上側及び下側の両方に不織シート７を積層した構造となっている。
【００５２】
上下の織布５３・５４は、その組織や、経糸及び緯糸の種類など、特に限定されるものではないが、特に上側の織布５３を、細い糸を用いて緻密に製織されたものとすると、フェルト５１の製紙面５１ａの平滑性を向上させ、表面性に優れた紙を抄造することができる。また、下側の織布５４に太い糸を用いると、紙の平滑性に影響を及ぼすことなく、強度を高めると共に、プレスロールによる加圧時の圧縮特性を向上させることができ、フェルト５１の耐久性及び搾水性を高めることができる。
【００５３】
この構成では、ベース材８に織布５３・５４が積層されるため、強度及び耐久性を高めることができる。また、ベース材８の上側及び下側が織布５３・５４で覆われるため、糸層６の糸５にモノフィラメント糸を用いた場合に、使用中にフェルト５１が揉まれることで糸が抜け出す現象、いわゆる糸抜けを発生し難くすることができる。
【００５４】
さらに、下側の織布５４の上側がベース材８で覆われるため、下側の織布５４に太い糸を用いた場合でも、下側の織布５４の影響、特に下側の織布５４における経糸のナックル部がフェルト５１の製紙面５１ａの平滑性に及ぼす影響を抑えることができるため、紙にナックルマークや経糸マークが現れることを防止して、紙の表面性を向上させることができる。
【００５５】
この他、ベース材の上側及び下側のいずれか一方にのみ織布を積層した構造も可能である。また、ベース材の上側及び下側のいずれか一方あるいは双方に積層される織布にさらに別の織布を積層した構造も可能である。また、２枚のベース材の中間にバット繊維層を設けた構造も可能である。このようにすると、中間のバット繊維層が弾性層として機能し、紙に発生するマークを抑制する効果を高めることができる。
【００５６】
なお、前記の各例では、糸層の上下両側に不織シートを配置したが、糸層の上側及び下側のいずれか一方にのみ不織シートを配置した構成も可能である。図示した例のように、糸層の上下両側から不織シートで糸層の糸を支持するようにすると、糸層の形態を維持する効果をより一層向上させることができる。
【実施例】
【００５７】
以下、本発明に基づく実施例について説明する。
【００５８】
＜通気度及び紙の表面性に関する検証＞
まず、不織シート内の水溶性繊維が通気度に及ぼす効果と、１方向に延在する糸のみを配列した糸層が紙の表面性に及ぼす効果について、以下のように、実施例１・２並びに比較例１〜４の各例によるフェルトを製作して検証を行った。
【００５９】
（実施例）
実施例１は、図４に示した第２の実施形態にしたがったものである。各ベース材４４・４６の糸層４３・４５の糸５には、１辺が０．２８ｍｍの方形状の断面をなすポリアミドからなるモノフィラメント糸が用いられ、この糸５を糸密度３５本／インチで配列して糸層４３・４５とした。不織シート７の低融点繊維には、融点１４０℃のポリアミド系の樹脂からなり、太さ１１ｄｔｅｘ、繊維長８０ｍｍのものを用いた。また、水溶性繊維には、ＰＶＡからなり、太さ１１ｄｔｅｘ、繊維長８０ｍｍのものを用いた。低融点繊維と水溶性繊維との混綿比率は、低融点繊維を６６％、水溶性繊維を３４％とした。各ベース材４４・４６は全体として目付２９７ｇ／ｍ２となっている。
【００６０】
バット繊維層３・４には、ポリアミド系の樹脂からなる太さ１１ｄｔｅｘの繊維を用いた。ニードリング時のウェブの目付は、上側のバット繊維層３で６００ｇ／ｍ２、下側のバット繊維層４で１００ｇ／ｍ２とした。
【００６１】
実施例２は、図５に示した第３の実施形態にしたがったものである。ベース材８は、実施例１で使用したものと同一である。
【００６２】
上側の織布５３では、経糸に、径が０．２８ｍｍのポリアミドからなるモノフィラメント糸を用い、緯糸に、径が０．２５ｍｍのポリアミドからなるモノフィラメント糸を用い、経糸の糸密度を３５本／インチ、緯糸の糸密度を３０本／インチとして、平組織で織り上げ、目付は２２６ｇ／ｍ２となっている。一方、下側の織布５４では、経糸に、径が０．２０ｍｍのポリアミドからなるフィラメントを２本撚り合わせ、さらにその撚糸を３本撚り合わせた撚糸（合計６本のフィラメントからなる）を用い、緯糸に、径が０．３３ｍｍのボリアミドからなるモノフィラメント糸を用い、経糸の糸密度を１７本／インチ、緯糸の糸密度を２０本／インチとして、平組織で織り上げ、目付は２８０ｇ／ｍ２となっている。
【００６３】
（比較例）
比較例１は、ベース層の基本的な構造を実施例１と同一として、ベース材の糸層を構成する糸がモノフィラメント糸ではなく撚り糸である点、及び不織シートが低融点繊維のみで水溶性繊維を含まない点が実施例１と異なっている。その他の条件は、実施例１と同様である。具体的には、糸層の糸に、径が０．２１ｍｍのポリアミドからなるモノフィラメントを２本撚った撚糸２本と１２メートル番手の紡績糸１本とを撚りあわせた撚り糸を用い、糸密度を２７本／インチとした。不織シートに用いた低融点繊維は、実施例１と同一である。ベース材の目付は３０９ｇ／ｍ２となっている。
【００６４】
比較例２は、ベース層の基本的な構造を実施例２と同一として、ベース材に比較例１と同一のものを使用した点が実施例２と異なっている。その他の条件は、実施例２と同様である。
【００６５】
比較例３及び比較例４は、１方向に延在する糸のみを配列した糸層を備えたベース材を用いずに、ベース層を上下２枚の織布のみで構成したものである。比較例３では、２枚の織布に、実施例２の上側の織布と同一のものを使用し、比較例４では、上下の織布にそれぞれ実施例２の上下の織布と同一のものを使用した。
【００６６】
（評価方法）
実施例１・２並びに比較例１・２によるフェルトを１０ｃｍ四方に切り抜いてサンプルとし、その目付及び通気度を測定した。次いで、サンプルを常温の水に浸漬して５分間攪拌し、脱水乾燥の後に、再び目付及び通気度を測定した。その結果を以下の表１に示す。
【表１】
2010159519.tif 000003
【００６７】
また、実施例１・２並びに比較例３・４によるフェルトと、坪量４０ｇ／ｍ２の試験用手漉きパルプシートとを重ね、プレスロール加圧条件７８．５ｋＮ／ｍで実験用抄紙機によりプレスして脱水し、得られたパルプシートのベック平滑度を、ＫＲＫベック平滑度試験機（ＨＰ型）を用いてＪＩＳＰ８１１９の方法にしたがって測定した。その結果を以下の表２に示す。なお、ＪＩＳＰ８１１９の方法によるベック平滑度とは、真空度を水銀柱３７０ｍｍに保った時に１０ｍｌの空気が試験片面と台のガラス表面の間を通過する時間であり、この値が大きい程、試験片が平滑であることを示す。
【表２】
2010159519.tif 000004
【００６８】
（評価結果）
表１に示すように、糸層の糸方向が異なる２枚のベース材を積層した構造を採用した実施例１及び比較例１について、不織シートに水溶性繊維を用いない比較例１では、水洗前後で目付や通気度の変化が殆どないのに対し、水溶性繊維を用いた実施例１では、水洗前に比べて水洗後の目付が小さい値を示すと共に、通気度が大きい値を示している。また、糸層を備えたベース材の上下に織物を積層した構造を採用した実施例２及び比較例２について、水溶性繊維を用いた実施例２と水溶性繊維を用いない比較例２との対比でも、水溶性繊維の有無による通気度の変化に同様の傾向が認められる。これより、不織シートに水溶性繊維を用いることで通気度が向上することがわかる。
【００６９】
また、表２に示すように、糸層を備えたベース材を用いずに織物のみでベース層を構成した比較例３・４と比較して、糸層を備えたベース材を用いた実施例１・２ではベック平滑度が大きな値を示している。これより、糸層を備えたベース材を用いることで紙の表面性が向上することがわかる。
【００７０】
＜糸層の形態の維持に関する検証＞
次に、不織シート内の低融点繊維及び糸層の糸の断面形状が糸層の形態の維持に及ぼす効果について、以下のように、実施例３〜５並びに比較例５〜７の各例によるベース層を製作して検証を行った。
【００７１】
（実施例）
実施例３・４によるベース層はそれぞれ、前記の実施例１・２でのベース層と同一である。実施例５によるベース層は、基本的な構造を実施例３、すなわち実施例１でのベース層と同一として、糸層の糸に、方形状の断面をなすモノフィラメント糸ではなく、円形状の断面をなすモノフィラメント糸を用いた。
【００７２】
（比較例）
比較例５・６・７によるベース層は、前記の実施例３と同様に、基本的な構造を実施例１でのベース層と同一とし、特に比較例５・６では、不織シートが低融点繊維を含まない、すなわち融点１４０℃のポリアミド系樹脂繊維に代わって、高融点のポリアミド系樹脂繊維を用い、これと水溶性繊維としてのＰＶＡ繊維との混綿とした。比較例７では、不織シートが低融点繊維及び水溶性繊維を共に含まない、すなわち融点１４０℃のポリアミド系樹脂繊維及びＰＶＡ繊維に代わって、高融点のポリアミド系樹脂繊維のみを用いた。また、比較例６・７では、糸層の糸に、方形状の断面をなすモノフィラメント糸ではなく、円形状の断面をなすモノフィラメント糸を用いた。
【００７３】
（評価方法）
実施例３〜５並びに比較例５〜７の各例によるベース層について、糸層の形態を維持する効果が要求される具体的な場面、すなわち製作されたベース層をニードルマシンに掛け入れるために搬送する際の搬送の容易さを評価した。その結果を以下の表３に示す。
【表３】
2010159519.tif 000005
【００７４】
（評価結果）
表３に示すように、不織シートが低融点繊維を含まず、且つ糸層の糸に円形状の断面をなすモノフィラメント糸を用いた比較例６・７では、搬送が困難であった。また、不織シートが低融点繊維を含まず、且つ糸層の糸に方形状の断面をなすモノフィラメント糸を用いた比較例５では、比較例６・７より良好であるものの、注意をしなければ搬送することができなかった。これに対して、不織シートが低融点繊維を含み、且つ糸層の糸に方形状の断面をなすモノフィラメント糸を用いた実施例１・２では、搬送中に外力が作用しても問題なく搬送することができた。また、不織シートが低融点繊維を含み、且つ糸層の糸に円形状の断面をなすモノフィラメント糸を用いた実施例３では、実施例１・２より劣るものの、一応の搬送は可能であった。これより、不織シートに低融点繊維を含ませることで糸層の形態を安定に維持する効果が得られ、さらに糸層の糸に方形状の断面をなすモノフィラメント糸を用いることで糸層の形態を維持する効果が向上することがわかる。
【産業上の利用可能性】
【００７５】
本発明にかかる製紙用フェルト及びその製造方法は、バット繊維層を支持するベース層を、１方向に延在する糸のみを配列した糸層で構成する場合に、通気度及び空隙率の過度の低下や上昇を招くことなく、製造工程で糸層の形態を安定に保持して効率良く製造することができる効果を有し、基布にバット繊維層を一体化させた製紙用フェルト、例えば抄紙機のプレスパート（圧搾部）で用いられるプレスフェルトや、ドライパート（乾燥部）で用いられるドライヤーフェルトなどとして有用である。
【符号の説明】
【００７６】
１・４１・５１  フェルト、１ａ・４１ａ・５１ａ  製紙面、１ｂ・４１ｂ・５１ｂ  走行面
２・４２・５２  ベース層
３・４  バット繊維層
５  糸
６・４３・４５  糸層
７  不織シート
８・４４・４６  ベース材
５３・５４  織布
【図１】
2010159519.tif 000006
【図２】
2010159519.tif 000007
【図３】
2010159519.tif 000008
【図４】
2010159519.tif 000009
【図５】
2010159519.tif 000010